(57)【特許請求の範囲】
【請求項１】
銀粘土を造形して銀粘土造形体を作製し、得られた銀粘土造形体を硫化処理して表面に硫化銀膜を有する銀粘土造形体を作製し、この表面に硫化銀膜を有する銀粘土造形体に彫刻を施したのち焼結することを特徴とする表面に彫刻が施された銀粘土焼結体の製造方法。
【請求項２】
表面に硫化銀膜が形成されていることを特徴とする請求項１記載の銀粘土焼結体の製造方法に用いられる銀粘土造形体。
【発明の詳細な説明】
【技術分野】
【０００１】
この発明は、表面に彫刻を施した銀粘土焼結体の製造方法に関するものであり、さらにこの発明は表面に彫刻を施した銀粘土焼結体を製造するために使用する表面に黒または薄黒い色調の硫化銀膜を形成した彫刻を施し易い銀粘土造形体に関するものである。
【背景技術】
【０００２】
近年、通常の粘土細工と同じように自由に造形を行うことができる銀粉末を含んだ銀粘土が市販されており、この銀粘土を用いて表面に彫刻を施した指輪、腕輪、ペンダント、置物などの銀粘土焼結体からなる宝飾品や美術工芸品を個人的に製造している。銀粘土焼結体からなる宝飾品や美術工芸品を製造するには、銀粘土を所定の形状に成形して銀粘土造形体を作製し、この銀粘土造形体を乾燥して固化したのち銀粘土造形体の表面に彫刻を施し、この表面に彫刻を施した銀粘土造形体を焼結して所定の形状を有し彫刻が施された銀粘土焼結体からなる宝飾品または美術工芸品を製造している。
【０００３】
例えば、図５の側面図に示されるように、腕輪の側面に誕生日または作製年月日を彫刻した銀粘土焼結体からなる腕輪１を作製するには、銀粘土を造形して得られた図３の側面図に示されるようなリング状の銀粘土造形体２を作製し、この銀粘土造形体２を乾燥したのち図４に示されるように銀粘土造形体２の側面に誕生日または作製年月日を彫刻し、この彫刻した銀粘土造形体２を焼結炉で焼結することにより誕生日または作製年月日を彫刻した銀粘土焼結体からなる図５の側面図に示される腕輪１を作製していた。
【０００４】
銀粘土として、純度：９９．９９質量％以上の高純度からなる平均粒径：３〜２０μｍの銀粉末：５０〜９５質量％、セルローズ系水溶性バインダー：０．８〜８質量％、油脂：０．１〜３質量％、界面活性剤：０．０３〜３質量％を含有し、残りが水からなるものであることは知られているが（特許文献１参照）、前記銀粉末の粒度を調整した平均粒径：２μｍ以下のＡｇ微細粉末：１５〜５０質量％を含有し、残部が平均粒径：２μｍを越え１００μｍ以下のＡｇ粉末からなる混合粉末で構成された銀粉末を、
銀粉末：５０〜９５質量％、有機系バインダ−：０．８〜８質量％を含有し、残りが水、
銀粉末：５０〜９５質量％、有機系バインダー：０．８〜８質量％、界面活性剤：０．０３〜３質量％を含有し、残りが水、
銀粉末：５０〜９５質量％、有機系バインダー：０．８〜８質量％、油脂：０．１〜３質量％を含有し、残りが水、
銀粉末：５０〜９５質量％、有機系バインダー：０．８〜８質量％、油脂：０．１〜３質量％、界面活性剤：０．０３〜３質量％を含有し、残りが水、からなる組成となるように配合した銀粘土が提供されており、これら銀粘土はいずれも低温焼結性に優れ、固形燃料で焼結ができるとされている（特許文献２参照）。
【特許文献１】特開平４−２６７０７号公報
【特許文献２】特開２００２−２４１８０２号公報
【発明の開示】
【発明が解決しようとする課題】
【０００５】
しかし、従来の方法で銀粘土造形体２の表面に彫刻を施すと、彫刻を施した部分と銀粘土造形体２とが同じ色彩を呈しているので、図４に示されるように、彫刻を施した部分３と施さない部分との色調の相違が見られないところから、どのような彫刻を施したのか明確に認識することが難しく、特に細い線の彫刻を銀粘土造形体に施しても彫刻した部分と彫刻しない部分との判別をすることは容易ではない。
【０００６】
また、彫刻した部分と彫刻しない部分との識別が認識できないと正確な模様または文字が彫刻された銀粘土焼結体からなる宝飾品または美術工芸品を得ることができない。
【課題を解決するための手段】
【０００７】
そこで、本発明者らは、銀粘土造形体の表面にいかなる模様または文字を彫刻したかがはっきりと分かるようにすべく研究を行った結果、市販の銀粘土を造形して得られた図３に示される銀粘土造形体２を硫化処理することにより表面に黒または薄黒い色調の硫化銀膜を形成した図１の側面図に示される銀粘土造形体４を作製し、この表面に黒または薄黒い色調の硫化銀膜を形成した銀粘土造形体４に彫刻を施すと、図２に示されるように、彫刻を施した部分３は銀粘土造形体自体の白色が現れ、彫刻を施さない部分は硫化銀膜は黒または薄黒い色調を呈しているところから、彫刻を施した部分３と施さない部分との色調のコントラストが明確となり、彫刻を施し易くなると共に一層正確な彫刻を施すことが容易になる、という知見を得たのである。
【０００８】
この発明は、かかる知見にもとづいてなされたものであって、
（１）銀粘土を造形して銀粘土造形体を作製し、得られた銀粘土造形体を硫化処理して表面に硫化銀膜を有する銀粘土造形体を作製し、この表面に硫化銀膜を有する銀粘土造形体に彫刻を施したのち焼結する表面に彫刻が施された銀粘土焼結体の製造方法、
（２）表面に硫化銀膜が形成されている前記（１）記載の銀粘土焼結体の製造方法に用いられる銀粘土造形体、に特徴を有するものである。
【０００９】
この発明の表面に硫化銀膜が形成されている銀粘土造形体４は、図３に示される通常の銀粘土造形体２を硫酸ナトリウム水溶液に浸漬することにより形成することができるが、その他の方法で硫化処理することにより成形することもできる。この硫化銀膜が形成されている銀粘土造形体に彫刻を施したのち、焼結すると、銀粘土造形体表面に形成されている硫化銀膜は還元されて銀となり、表面が銀色の銀粘土焼結体を作製することができる。
【発明の効果】
【００１０】
上述のように、この発明の銀粘土焼結体の製造方法によると、一層繊細な模様または文字を正確に彫刻した銀粘土焼結体からなる宝飾品または美術工芸品を簡単に作ることができるなど優れた効果を奏するものである。
【発明を実施するための最良の形態】
【００１１】
実施例１
市販の銀粘土を造形して図３に示される銀粘土造形体からなるリングを作製し、このリングを乾燥し固化させたのち、この固化した銀粘土造形体を１．０％Ｎａ２ＳＯ４水溶液中に浸漬することにより、図１に示されるように固化した銀粘土造形体の表面に硫化銀膜を形成した硫化銀膜被覆銀粘土造形体を作製した。この硫化銀膜被覆銀粘土造形体に図２に示されるように彫刻を施したところ、彫刻を施した部分が銀粘土造形体の銀色を呈し、一方、彫刻を施さない部分は黒色を呈しており、彫刻を施した部分が鮮明になった。
【００１２】
従来例１
実施例１で用意した市販の銀粘土を造形して図３に示される銀粘土造形体からなるリングを作製し、このリングを乾燥し固化させたのち、この固化した銀粘土造形体の表面に図４に示されるように彫刻を施したところ、彫刻を施した部分および施さない部分が共に銀粘土造形体固有の白色を呈しているのでコントラストが鮮明でなく、彫刻を施した部分と施さない部分との区別が不鮮明にであった。
【図面の簡単な説明】
【００１３】
【図１】この発明の硫化処理を施した銀粘土造形体の側面図である。
【図２】この発明の硫化処理を施した銀粘土造形体に彫刻を施した状態を示す側面図である。
【図３】従来の銀粘土造形体の側面図である。
【図４】従来の銀粘土造形体に彫刻を施した状態を示す側面図である。
【図５】銀粘土造形体を焼結して得られた焼結体の側面図である。
【符号の説明】
【００１４】
１：銀粘土焼結体、２：従来の銀粘土造形体、３：彫刻を施した部分、４：この発明の銀粘土造形体
【図１】
0004556243.tif 000002
【図２】
0004556243.tif 000003
【図３】
0004556243.tif 000004
【図４】
0004556243.tif 000005
【図５】
0004556243.tif 000006